(57)【要約】【課題】操作用ロープに加わる荷重の負荷の分担を、芯ストランドと側ストランドとで概ね同等にして、過負荷耐久性を向上させた操作用ロープの提供。【解決手段】それぞれ複数本の金属素線を撚合した芯ストランド２および側ストランド３からなり、芯ストランド２の外周を包むように複数本の側ストランド３を撚合した複撚り構造の操作用ロープ１において、常用荷重の最大荷重が第２種剛性範囲内で、かつ、該常用荷重の最大荷重時における芯ストランド２と側ストランド３との弾性係数比ｋ2 ／ｋ1 が１以上、２以下であることを特徴とする。【選択図】図１
2006028644.tif 000002
【特許請求の範囲】
【請求項１】
それぞれ複数本の金属素線を撚合した芯ストランドおよび側ストランドからなり、前記芯ストランドの外周を包むように複数本の側ストランドを撚合した複撚り構造の操作用ロープにおいて、常用荷重の最大荷重が第２種剛性範囲内で、かつ、その最大荷重時における前記芯ストランドと側ストランドとの弾性係数比が１以上、２以下であることを特徴とする操作用ロープ。
【請求項２】
請求項１において、前記弾性係数比は１以上、１．３以下であることを特徴とする操作用ロープ。
【請求項３】
請求項１または２において、前記芯ストランドは７本のステンレス鋼線の素線を撚って形成され、前記側ストランドは１２〜１９本のステンレス鋼線の素線を撚って形成され、１束の芯ストランドの回りに６束の側ストランドを撚合させるとともに、外径が２．０ｍｍ以下であることを特徴とする操作用ロープ。
【請求項４】
請求項１または２において、前記芯ストランドは１９本のステンレス鋼線の素線をウォリントン撚りして形成され、前記側ストランドは７〜１９本のステンレス鋼線の素線を撚って形成され、１束の芯ストランドの回りに８束の側ストランドを撚合させるとともに、外径が２．０ｍｍ以下であることを特徴とする操作用ロープ。
【請求項５】
請求項４において、ロープピッチがロープ外径の６倍以上、７倍以下であることを特徴とする操作用ロープ。
【請求項６】
請求項１〜３のいずれか１において、前記芯ストランドは、引張強さが２４００Ｎ／ｍｍ2 以上、２６５０Ｎ／ｍｍ2 以下のオーステナイト系ステンレス鋼線を使用したことを特徴とする操作用ロープ。
【請求項７】
請求項４または５において、前記芯ストランドは、引張強さが２４００Ｎ／ｍｍ2 以上、２６５０Ｎ／ｍｍ2 以下のオーステナイト系ステンレス鋼線を使用したことを特徴とする操作用ロープ。
【請求項８】
複数本のステンレス鋼線を撚合して側ストランドを形成する工程と、引張強さが２４００以上２６５０Ｎ／ｍｍ2 以下のオーステナイト系ステンレス鋼線を撚合して芯ストランドを形成する工程と、芯ストランドの外周にロープピッチがロープ外径の６〜７倍で複数の側ストランドを撚り合わせる工程からなり、常用荷重の最大荷重がロープの第２種剛性範囲内で、かつ、その最大荷重時における芯ストランドと側ストランドとの弾性係数比を、１以上、２以下に設定したことを特徴とする操作用ロープの製造方法。
【発明の詳細な説明】
【技術分野】
【０００１】
この発明は、操作用ロープの耐久性の向上に関する。
【背景技術】
【０００２】
操作用ロープは、複数の素線を撚った芯ストランドの周りに、複数の素線を撚った複数の側ストランドを配し、撚り合わせた構造を有する。この操作用ロープとして、芯ストランドの素線は７本、側ストランドの素線は７本、側ストランドの数は６束のものが多用されている。この操作用ロープは、芯ストランドの弾性係数と側ストランドの弾性係数との比（弾性係数比）が３．５以上であり、引張力に対して芯ストランドが先行して断線し、後に側ストランドが断線するため、寿命が十分ではなかった。
【０００３】
操作用ロープの耐久性を向上させるためには、素線径を小さくするとともに素線数を多くして、素線の受ける曲げ応力を小さくする方法が有効である。また、締め率が小さく形付率の大きい操作用ロープは、回転しないガイドのような、摺動しながら屈曲を受ける部位に使用すると、形くずれが起こり易い。操作用ロープは、形くずれが生じると、素線が二次曲げ（外圧によって素線がその下の素線層に押し付けられて生ずる局部的曲げ）を受けるため、疲労耐久性が低い。
【０００４】
特許文献１には、鋼心部（芯ストランド）と側部（側ストランド）とを構成するワイヤで、鋼心部の引張強度を低くして、鋼心部と側部との伸びを実質的に同一にする発明が開示されている。この発明は、芯ストランドと側ストランドとの伸びのみを考慮して鋼心部の先行断線を防止し寿命の延長を図っている。
【０００５】
特許文献２には、締め率を４〜１１％、形付率を６５〜９０％とし、大きい締め率で固く撚ることにより形くずれを防止した操作用ロープが提案されている。この締め率が大きく形付率の小さい操作用ロープは、撚りあがった側ストランドに、中心方向に締まろうとする力を生じる。このため、形くずれが防止され、素線の二次曲げが起こり難い利点がある。
【０００６】
【特許文献１】特開平１１−９３０８９号公報
【特許文献２】特許第２６６９７５４号公報
【発明の開示】
【発明が解決しようとする課題】
【０００７】
芯ストランドと側ストランドとの伸びのみを考慮して芯ストランドの引張強度を低くした操作用ロープは、断線時の引張強度は増大するが、通常の使用範囲内（常用荷重）で繰返し加わる過負荷に対する過負荷耐久性に配慮がなされておらず、実用的なロープ寿命の延長が十分ではなかった。
この発明の目的は、通常の使用範囲内で繰返し操作用ロープに加わる荷重の負荷の分担を、芯ストランドと側ストランドとで概ね同等にして、過負荷耐久性を著しく向上できる操作用ロープの提供にある。
【課題を解決するための手段】
【０００８】
この発明は、それぞれ複数本の金属素線を撚合した芯ストランドおよび側ストランドからなり、前記芯ストランドの外周を包むように複数本の側ストランドを撚合した複撚り構造の操作用ロープにおいて、常用荷重の最大荷重が第２種剛性範囲内で、かつ、その最大荷重時における前記芯ストランドと側ストランドとの弾性係数比が１以上、２以下であることを特徴とする。なお、この弾性係数比は１以上、１．３以下に設定すると、過負荷耐久性が一層向上する。
【０００９】
請求項３に記載の操作用ロープは、芯ストランドは７本のステンレス鋼線の素線を撚って形成され、前記側ストランドは１２〜１９本のステンレス鋼線の素線を撚って形成され、１束の芯ストランドの回りに６束の側ストランドを撚り合わせるとともに、外径が２．０ｍｍ以下であることを特徴とする。この構成では、側ストランドが細い多数の素線で構成されているため、操作用ロープは外周が柔軟性に優れ、操作用ロープが摺接する相手部品になじみ易い利点がある。
【００１０】
請求項４に記載の操作用ロープは、芯ストランドは１９本のステンレス鋼線の素線をウォリントン撚りして形成され、前記側ストランドは７〜１９本のステンレス鋼線の素線を撚って形成され、１束の芯ストランドの回りに８束の側ストランドを撚合させるとともに、外径が２．０ｍｍ以下であることを特徴とする。この構成では、芯ストランドが多数の細い素線で形成されているため、操作用ロープ全体が柔軟性に優れ、かつ径小であるため、相手部品がプーリである場合に、プーリの径小化および省スペース化が可能となる。
【００１１】
請求項５に記載の操作用ロープは、ロープピッチがロープ外径の６倍以上、７倍以下であることを特徴とする。このロープピッチの範囲が、過負荷耐久性の向上に最も有利である。
請求項６または７に記載の操作用ロープは、芯ストランドは、引張強さが２４００Ｎ／ｍｍ2 以上、２６５０Ｎ／ｍｍ2 以下のオーステナイト系ステンレス鋼線を使用したことを特徴とする。この構成では、芯ストランドが常温加工に有利で伸線加工が容易であるため、弾性係数比の調節が適正にできる。
【００１２】
この操作用ロープは、請求項８に記載の如く、複数本のステンレス鋼線を撚合して側ストランドを形成する工程と、引張強さが２４００〜２６５０Ｎ／ｍｍ2 のオーステナイト系ステンレス鋼線を撚合して芯ストランドを形成する工程と、芯ストランドの外周にロープピッチがロープ外径の６〜７倍で複数の側ストランドを撚り合わせる工程からなり、常用荷重の最大荷重がロープの第２種剛性範囲内で、かつ、その最大荷重時における芯ストランドと側ストランドとの弾性係数比を１以上、２以下とする製造方法で製造される。
【発明の効果】
【００１３】
この発明のロープは、芯ストランドの弾性係数と側ストランドの弾性係数との弾性係数比を「１」に近づけているため、常用荷重の最大荷重以下の引張荷重が繰返し加わる使用条件において、操作用ロープに加わる荷重の負荷の分担を、芯ストランドと側ストランドとで概ね同等にできる。この結果、ロープの過負荷耐久性が向上し、実用的な寿命を著しく増大できる。
【発明を実施するための最良の形態】
【００１４】
この発明の最良の実施形態を、図に示す実施例とともに説明する。
【実施例１】
【００１５】
この発明の操作用ロープ（以下、ロープ）１は、図１の（イ）に示す如く、複数本の素線２０を撚った芯ストランド２の回りを、複数本の素線３０を撚った複数の側ストランド３で包囲し、撚合した複撚り構造である。ロープ１は、図１の（ロ）に示す如く、常用荷重の最大荷重がロープ１の、図２の（ロ）に示す第２種剛性範囲内で、かつ、その最大荷重時における芯ストランド２の弾性係数ｋ1 と側ストランド３の弾性係数ｋ2 との弾性係数比ｋ2 ／ｋ1 が、１≦ｋ2 ／ｋ1 ≦２以下となっている。後記する理由により、繰返し過負荷耐久性を向上させる観点から、芯ストランド２と側ストランド３との弾性係数比ｋ2 ／ｋ1 は「１」以上で「１」に近いことが望ましく、１．０≦ｋ2 ／ｋ1 ≦１．３の範囲が有利である。
【００１６】
図３の（イ）〜（ニ）は、ロープ１の試供品１〜４の仕様を示す。各ロープ１は、外径が２ｍｍ以下であり、試供品１〜４の弾性係数比ｋ2 ／ｋ1 は１以上、２以下の範囲に設定されている。試供品１〜４のロープピッチは、いずれも図２の（イ）に示す如く、ロープ外径の６倍以上、７倍以下に設定してある。また、芯ストランド２は、引張強度が２４００〜２６５０Ｎ／ｍｍ2 のオーステナイト系ステンレス鋼線を使用している。
【００１７】
試供品１｛図３（イ）参照｝、試供品２｛図３（ロ）参照｝は、芯ストランド２が７本の素線２０を撚って形成されている。側ストランド３は、試供品１が１２本、試供品２が１９本の素線２０を撚って形成され、６本の側ストランド３が芯ストランド２の外周を囲んで撚合されている。試供品３｛図３（ハ）参照｝、試供品４｛図３（ニ）参照｝は、芯ストランド２が１９本の素線２０を撚って形成されている。側ストランド３は、試供品３が１２本、試供品４が１９本の素線３０を撚って形成され、８本の側ストランド３が芯ストランド２の外周を囲んで撚合されている。
【００１８】
試供品１〜４のロープ１は、つぎのように製造される。複数のステンレス鋼線を撚合して側ストランド３を形成する。引張強度が２４００〜２６５０Ｎ／ｍｍ2 のオーステナイト系ステンレス鋼線を複数撚合して芯ストランド２を形成する。芯ストランド２の外周に所定数の側ストランド３を配し、ロープピッチがロープ外径の６〜７倍となるように複撚りする。この複撚りにより、常用荷重の最大荷重が、図２の（ロ）に示すロープの第２種剛性範囲内で、かつ、その最大荷重時における芯ストランド２と側ストランド３との弾性係数比ｋ2 ／ｋ1 を、１≦ｋ2 ／ｋ1 ≦２の範囲となるように設定する。
【００１９】
試供品１〜４のロープ１は、つぎの作用がある。ロープ１に引張荷重が加わったとき、弾性係数比ｋ2 ／ｋ1 が１に近いため、芯ストランド２と側ストランド３との負荷の分担が均等または近似する。このためロープ１は、常用荷重の最大値以下の過負荷の繰返し荷重が加わる使用条件においても、どちらか一方のストランドが先に断線し、続いて全負荷が加わる残りのストランドが破断する不具合を最大限に防止でき、耐久性（寿命）が大幅に向上する。
【００２０】
以下、この発明の作用、効果をモデル化して説明する。１本の芯ストランド２の回りに複数本の側ストランド３を撚合した複撚りロープ１は、図４の（ロ）、（ハ）に示す如く、芯ストランド２単体の引張荷重に対する伸び特性は、複数本の側ストランド３のみの特徴とは、大きくその傾きが異なり、芯ストランド２は傾斜が緩く、かつ破断荷重が低い。一方、複数本の側ストランド３のみでは、この逆の傾向である。つまり、この引張荷重に対する伸び特性が芯ストランド２と側ストランド３とで異なっているため、いずれか一方に負荷が集中して破断した後に、全破断に至る。とくに図４の（ロ）に示す例では、引張荷重の増大に伴い、芯ストランド２が早期に破断し、後に側ストランド３が破断する。
【００２１】
従って、図４の（イ）、（ハ）に示す如く、芯ストランド２と側ストランド３との引張荷重に対する伸び特性曲線の傾きが一定範囲内に近づき｛図４の（ハ）｝最も好ましくは第２種剛性範囲内で同一（弾性係数比ｋ2 ／ｋ1 ＝１）とする｛図４の（イ）｝。この場合は、ロープ１に加わる引張荷重に対する芯ストランド２と側ストランド３との負荷が均等になり、芯ストランド２と側ストランド３との同時破断荷重まで過負荷耐久性を向上させることができる。
【００２２】
これは、芯ストランド２と側ストランド３との弾性係数ｋ1 とｋ2 とを均等とし、引張荷重に対する負荷を均等とすることにより、引張荷重をロープ１の全体に分散させ、その結果として引張応力を低下させることが可能になるためである。一定範囲は、引張荷重に対する伸び特性の特性曲線の傾き比、つまり弾性係数比ｋ2 ／ｋ1 を、１≦ｋ2 ／ｋ1 ≦２の範囲となるように設定することであり、ｋ2 ／ｋ1 ＝１であることが最も望ましい。  
【００２３】
【表１】
2006028644.tif 000003
【００２４】
表１に示す仕様の試供品Ｄ−１、Ｄ−２、Ｄ−３、Ｄ−４、Ｄ−５、Ｄ−６の各ロープ１について、過負荷試験の測定結果に基づき、弾性係数比ｋ2 ／ｋ1 と、ロープ１の耐久性との関係について以下に説明する。過負荷耐久試験は、図６に示す如く、２０ｋｇ負荷して、ストローク１５０ｍｍの後、最大荷重５０ｋｇの過負荷を加え、これを繰り返す耐久試験である。
【００２５】
１）弾性係数比ｋ2 ／ｋ1 と過負荷耐久回数との関係は、図５の（イ）に示すグラフとなる。つまり、弾性係数比ｋ2 ／ｋ1 が「１」に近くなるほど耐久性は向上するが、弾性係数比ｋ2 ／ｋ1 が「１」を下回ると急激な低下が見られる。
２）弾性係数比ｋ2 ／ｋ1 が「１」に近いと耐久性が向上する理由は、繰返し加わる負荷の最大荷重時における芯ストランド２と側ストランド３との弾性係数比ｋ2 ／ｋ1 を一定範囲内「１〜２」もしくは「１」とすることにより、芯ストランド２と側ストランド３とのいずれか一方への負荷荷重の集中を防止し、分散させることにより、各素線に加わる引張応力を低減させた結果である。
【００２６】
また、図５の（ロ）に示す弾性係数比ｋ2 ／ｋ1 ＞１の一定範囲では大きかった過負荷耐久回数が、弾性係数比ｋ2 ／ｋ1 ＜１で急激に低下する。この理由は、側ストランド３の伸び特性を増大させるため、素線数を多くしたことにより素線が細径化し、接触摩擦（プーリーとの接触、１次曲げ、素線間の接触、２次曲げ）が大きくなるとともに、芯ストランド２の引張荷重に対する伸び特性の傾きが側ストランド３よりも「大」となることにより、芯ストランド２の１束分のみ（側ストランド３では８束分存在し、いずれかに分散できる）に引張荷重が集中したことによると推測される。
【００２７】
【表２】
2006028644.tif 000004
【００２８】
つぎに、表２に示す試供品Ｄ−３、Ｄ−４、Ｄ−５について、ロープピッチと耐久性との関係を、図５、図７のグラフとともに説明する。
イ）ロープピッチを小さくするほど耐久性が向上するが、一定範囲に限られる。その範囲は９．５〜１１ｍｍである。
ロ）ロープピッチを小さくするほど耐久性が向上する理由は、ロープピッチを小さくすることにより、側ストランド３全体で伸びが発生し弾性係数比が１に近づく結果、引張応力の各ストランドへの均等分散作用が生じると推定される。
【００２９】
ハ）ロープピッチが一定範囲に限るとしたのは、ロープピッチが９．５ｍｍを下回る小さいピッチは、側ストランド３同士が接触して浮き上がりを生じて凸凹状となり、一定外径のロープが製造できないからである。また、ロープピッチが１１ｍｍまでとする理由は、このポイントに変曲点があると推測され、これについては後述する。
【００３０】
【表３】
2006028644.tif 000005
【００３１】
ここで芯ストランド２に接触している側の芯ストランド２の素線２０と側ストランド３の中心線との交差角を整理すると、表３となる。この表３から、ロープピッチを小さくすると、交差角は時計回りの方向へ「大」となる。この状態において、引張荷重が加わると、芯ストランド２のほうが伸びが大きいため、この交差角は時計回りの方向へ、より「大」となる。
【００３２】
交差角が「大」となることにより、芯ストランド２と側ストランド３との接触部でのアンカー効果として芯ストランド２に働く力を、側ストランド３への伝達、負荷分担を大きくさせ、かつ、ロープピッチ「小」により、側ストランド３全体の伸びが試供品Ｄ−３、Ｄ−４、Ｄ−５の内のＤ−３が最も大きくなり、ロープ全体で負荷を分担させる作用により、過負荷耐久性を向上させた結果である。
【００３３】
さらに、芯ストランド２がウォリントン撚りの場合、外周素線が太細線の組合せであり、この太線に側ストランド３が乗り上げる撚合形態となるため、アンカー効果がより一層高まる。この結果、側ストランド３への負荷分担を大きくさせ、ロープ全体で負荷を分散させることにより、過負荷耐久性が向上したものである。なお、ここで言う一定範囲をロープ外径との関係で示すと、ロープピッチは、ロープ外径の概ね６〜７倍（９．５／１．５５＝６．１２、１１／１．５５＝７．０９）である。また、各表中、Ｗとはウォリントン撚りのことをさし、Ｗ（19）とは、芯ストランド３が素線１９本で平行に撚られたウォリントン撚りをいう。
【００３４】
【表４】
2006028644.tif 000006
【００３５】
つぎに、芯ストランド２が７本の芯線を撚って形成されている場合を説明する。
表４は、試供品Ｃ−１、Ｃ−２の仕様を示し、過負荷耐久試験では、弾性係数比ｋ2 ／ｋ1 が「１〜２」の範囲内で耐久性が高く、「１」に近づくほど高くなる傾向にあるが、弾性係数比ｋ2 ／ｋ1 が「１」を下回ると低下し、「２」を越えても低下する。これは、前記と同じ理由による。
【００３６】
【表５】
2006028644.tif 000007
【００３７】
つぎに、表５に示す試供品Ｄ−３、Ｄ−４、Ｄ−５について、芯ストランド２と側ストランド３との繰返し過負荷試験における芯ストランド２と側ストランド３との接触部のこすれ摩耗と耐久性の関係について、説明する。芯ストランド２と側ストランド３との接触部の形態は、表５となる。つまり、接触側の側ストランド素線は、ロープピッチが小になるほど偏平度合いが大きくなり、軸直交方向の断面積が大きくなるため、繰返しの過負荷に対する耐久性が増大する。
【００３８】
この理由は、荷重が負荷されると、芯ストランド２と側ストランド３との接触部で滑り移動によるこすれ摩擦が始まる。このこすれ摩擦は、弾性係数比ｋ2 ／ｋ1 が高いほど芯ストランド２と側ストランド３との伸び量に差を生ずる結果「大」となる。さらに、弾性係数比ｋ2 ／ｋ1 が高い試供品ほど接触側の側ストランドの素線断面は円形に近く、断面積が「小」となる。
【００３９】
従って、弾性係数比ｋ2 ／ｋ1 の低い試供品Ｄ−３の耐久回数が多い理由は、芯ストランド２と側ストランド３との伸び量の差が少なく、かつ、接触部の側ストランド素線の軸直交方向の断面積が「大」とする楕円形状による、こすれ耐摩耗性の長期化により耐久性を向上させたものである。この接触部での側ストランド素線の断面積を「大」とするのは、撚り方向とロープピッチとの関係に依存し、芯ストランド２、側ストランド３、およびロープ１の撚り方向としては表６に示す組合せが望ましい。
【００４０】
【表６】
2006028644.tif 000008
【００４１】
【表７】
2006028644.tif 000009
【００４２】
表６に示す芯ストランド２、側ストランド３、ロープ１の撚り方向の内、（ａ）、（ｂ）は、表７に示す組合せの内の（イ）と（ニ）にそれぞれ相当する。（イ）と（ニ）では、芯ストランド２の外周に接触している側ストランド３の内側（図示下側）の側ストランド３の素線の断面形状は、楕円形となっているため、断面積が大きくなっている。また、表６の内の（ｃ）、（ｄ）は、（ａ）、（ｂ）と逆の組合せであり、内側（図示下側）の側ストランド３の素線の断面形状は、楕円形で断面積が大きくなっている。
【００４３】
つぎに、少なくとも芯ストランド２に引張強さが２４００〜２６５０Ｎ／ｍｍ2 のオーステナイト系ステンレス鋼線を用いる理由は、以下の通りである。
イ）弾性係数比ｋ2 ／ｋ1 を低くして「１」に近づけるため、側ストランド３の素線数を多くしたり、側ストランド３の撚りピッチを小さくすることにより、側ストランド３の伸び「大」とする代わりに、芯ストランド２の引張強度を増大させて側ストランド３の特性に近づける方法が採用できる。
【００４４】
【表８】
2006028644.tif 000010
【００４５】
一般に用いられ規格化されているステンレス鋼線の引張強さは表８である。試供品Ｄ−３の芯ストランド２に、ＪＩＳ規格を越える引張強度の線材を用いることにより、この弾性係数比ｋ2 ／ｋ1 を低くして「１」に近づけることができる。図８及び図９は試供品Ｄ−３のロープの断面を示し、芯ストランド２は、直径Φ０．１７の１本の芯線、直径Φ０．１６の６本の中間層線、直径Φ０．１７の太線と直径Φ０．１３の細線とを交互に配した、１２本の外層素線の３層構造となっている。
【００４６】
芯ストランド２に引張強さが概ね２６５０Ｎ／ｍｍ2 の線材を用い、側ストランドに２０００Ｎ／ｍｍ2 の線材を用いると、引張強度差は約３０％となり、これらを組み合わせて弾性係数比ｋ2 ／ｋ1 を「１」に近づける。さらに、上記の線材Φ０．１３、Φ０．１６、Φ０．１７は、Φ０．１３ｍｍの線材は母線径がΦ０．６５ｍｍより伸線加工し、Φ０．１６、Φ０．１７の線材は、Φ０．７５ｍｍより伸線加工することにより、その引張強さが約２５８０〜２６５０Ｎ／ｍｍ2 の線材を得ることができる。
【００４７】
オーステナイト系ステンレス鋼線を用いる理由は、以下の通りである。マルテンサイト系ステンレス鋼線は、熱によって焼き入れ硬化性を示し、また、フェライト系ステンレス線は「４７５℃脆性」「σ脆性」等高温脆性が存在し、熱の影響を受けやすい。これに対し、オーステナイト系ステンレス鋼線は、常温加工が容易で、伸線加工による加工硬化が顕著なため、引張強度の任意組合せ調節が容易で、本用途に好適である。
【００４８】
つぎにこの発明のロープ１の用途について説明する。
建物に設置される排煙用窓の開閉操作用ロープは、衝撃荷重が加わるため、負荷の不均等を生じると芯ストランド２と側ストランド３のいずれか一方に引張荷重が集中し、一般には芯ストランド２が先に破断し、その後に側ストランド３が破断して全破断に至る。この発明のロープ１は、芯ストランド２と側ストランド３の弾性係数比ｋ2 ／ｋ1 を１以上で１に近づけているため芯ストランド２の先行破断を防止できる。このため、排煙用窓の開閉操作用ロープとして高い耐久性を有する。
【００４９】
自動車用アクセルペダルの操作用ロープは、最大荷重１５ｋｇｆで１００万回の耐久性が要求される。このため芯ストランド２と側ストランド３の弾性係数比ｋ2 ／ｋ1 が大きいと、こすれ摩耗が大きくなり、必要な耐久性を得ることが困難となる。弾性係数比ｋ2 ／ｋ1 を一定範囲、１≦ｋ2 ／ｋ1 ≦２、この好ましくは「１」に近づけた本発明のロープ１は、自動車用アクセルペダルの操作用ロープに適用すると、優れた耐久性を有する。  
【００５０】
複写機ロープは反復動作が多く伝達速度の増大に伴い芯ストランド２の先行破断が問題となるが、弾性係数比ｋ2 ／ｋ1 を一定範囲、１≦ｋ2 ／ｋ1 ≦２、この好ましくは「１」に近づけた本発明のロープ１は、複写機ロープに使用した場合に長期間の寿命が保証できる。
【００５１】
自動車のスライドドアの操作ロープは、スライドドアの開閉時に最大で５０ｋｇの衝撃荷重が生じ、芯ストランド２が先に破断し、側ストランド３が後に破断して、全破断に至る。弾性係数比ｋ2 ／ｋ1 を一定範囲、１≦ｋ2 ／ｋ1 ≦２、この好ましくは「１」に近づけた本発明のロープは、自動車のスライドドアの操作ロープとして、十分な耐久性を有する。
【００５２】
［実施例の効果］
この発明のロープ１は、芯ストランド２の弾性係数ｋ1 と側ストランド３の弾性係数ｋ2 との弾性係数比ｋ2 ／ｋ1 を「１」に近づけているため、常用荷重の最大荷重以下の引張荷重が繰返し加わる使用条件において、操作用ロープ１に加わる荷重の負荷の分担を、芯ストランド２と側ストランド３とで概ね同等にできる。この結果、ロープ１の過負荷耐久性が向上し、実用的な寿命を著しく増大できる。
【図面の簡単な説明】
【００５３】
【図１】操作用ロープの斜視図および弾性係数比のグラフである。
【図２】操作用ロープの模式図および伸長特性のグラフである。
【図３】操作用ロープのサンプル１〜４の断面図である。
【図４】弾性係数比のグラフである。
【図５】弾性係数比と過負荷耐久回数との関係を示すグラフである。
【図６】過負荷耐久試験の模式図である。
【図７】ロープピッチと過負荷耐久回数との関係を示すグラフである。
【図８】操作用ロープの試供品の拡大断面図である。
【図９】図８の断面写真である。
【符号の説明】
【００５４】
１    操作用ロープ
２    芯ストランド
３    側ストランド
【図１】
2006028644.tif 000011
【図２】
2006028644.tif 000012
【図３】
2006028644.tif 000013
【図４】
2006028644.tif 000014
【図５】
2006028644.tif 000015
【図６】
2006028644.tif 000016
【図７】
2006028644.tif 000017
【図８】
2006028644.tif 000018
【図９】
2006028644.tif 000019